(57)【要約】      （修正有）【課題】光学補償用として使用されるセルロースアセテートフィルムに関するものであって、厚さ方向（Ｒｔｈ）のレターデーションが低いセルロースアセテートフィルムを提供する。【解決手段】特定の化学構造式で表される、厚さ方向（Ｒｔｈ）についてのレターデーション低下剤を１種以上含むセルロースアセテートフィルム。【選択図】なし【特許請求の範囲】
【請求項１】
下記一般式（１）で表される、厚さ方向（Ｒｔｈ）についてのレターデーション低下剤を１種以上含むことを特徴とするセルロースアセテートフィルム。
【化１】
2014132352.tif 000009
（式中、ＸはＯまたはＳであり、Ｒ１、Ｒ２、Ｒ３、Ｒ４は各々独立して水素、（Ｃ１−Ｃ７）アルキル、（Ｃ６−Ｃ２０）アリール、（Ｃ３−Ｃ２０）シクロアルキル、（Ｃ２−Ｃ７）アルケニル、Ｎ、Ｏ、Ｓから選択される１つ以上の元素を含む５員〜７員のヘテロシクロアルキル、及び、Ｎ、Ｏ、Ｓから選択される１つ以上の元素を含む（Ｃ４−Ｃ２０）のヘテロアリールから選択され、
前記Ｒ１、Ｒ２、Ｒ３、Ｒ４のアルキル、アリール、シクロアルキル、アルケニル、ヘテロシクロアルキル又はヘテロアリールは、（Ｃ１−Ｃ７）アルキル、ハロゲン、ニトロ、シアノ、ヒドロキシ、アミノ、（Ｃ６−Ｃ２０）アリール、（Ｃ２−Ｃ７）アルケニル、（Ｃ３−Ｃ２０）シクロアルキル、Ｎ、Ｏ、Ｓから選択される１つ以上の元素を含む５員〜７員のヘテロシクロアルキル、及び、Ｎ、Ｏ、Ｓから選択される１つ以上の元素を含む（Ｃ４−Ｃ２０）のヘテロアリールから選択される１つ以上の置換基に置換することができ、
前記Ｒ１、Ｒ２、Ｒ３、Ｒ４が同時に水素とならず、前記Ｒ１、Ｒ２、Ｒ３、Ｒ４から選択される２つの置換基が独立して（Ｃ２−Ｃ５）アルキレンにより連結されて指環族環を形成できる）
【請求項２】
前記Ｒ１、Ｒ２、Ｒ３、Ｒ４は各々独立して水素、（Ｃ１−Ｃ５）アルキル、（Ｃ６−Ｃ１２）アリール及び（Ｃ２−Ｃ５）アルケニルから選択され、前記アルキル、アリール又はアルケニルは、水素、（Ｃ１−Ｃ７）アルキル、アミノ、（Ｃ６−Ｃ２０）アリール、（Ｃ２−Ｃ７）アルケニル及び（Ｃ３−Ｃ２０）シクロアルキルから選択される１つ以上の置換基にさらに置換でき、
前記Ｒ１、Ｒ２、Ｒ３、Ｒ４が同時に水素とならず、前記Ｒ１、Ｒ２、Ｒ３、Ｒ４から選択される２つの置換基が独立して（Ｃ２−Ｃ３）アルキレンにより連結されて指環族環を形成できることを特徴とする請求項１に記載のセルロースアセテートフィルム。
【請求項３】
前記一般式（１）の化合物は下記一般式（４）から選択されることを特徴とする請求項２に記載のセルロースアセテートフィルム。
【化６】
2014132352.tif 000010
【請求項４】
前記フィルムのＲｅ（λ）およびＲｔｈ（λ）が下記式（I）及び式（II）を満たすことを特徴とする請求項１に記載のセルロースアセテートフィルム。
[数１]
０≦Ｒｅ（５８８．９）≦１０、かつ、｜Ｒｔｈ（５８８．９）｜≦２５    （I）
[数２]
｜Ｒｅ（４００）−Ｒｅ（７００）｜≦１０、かつ、｜Ｒｔｈ（４００）−Ｒｔｈ（７００）｜≦３５        （II）
（式中、Ｒｅ（λ）は波長λｎｍにおける面内のレターデーション値（単位：ｎｍ）であり、Ｒｔｈ（λ）は波長λｎｍにおける膜厚方向のレターデーション値（単位：ｎｍ）である。）
【請求項５】
セルロースアセテート１００重量部に対して、下記一般式（１）から選択される１種以上のレターデーション低下剤を１〜２０重量部含むことを特徴とするセルロースアセテート組成物。
[化１]
2014132352.tif 000011
（式中、ＸはＯまたはＳであり、Ｒ１、Ｒ２、Ｒ３、Ｒ４は各々独立して水素、（Ｃ１−Ｃ７）アルキル、（Ｃ６−Ｃ２０）アリール、（Ｃ３−Ｃ２０）シクロアルキル、（Ｃ２−Ｃ７）アルケニル、Ｎ、Ｏ、Ｓから選択される１つ以上の元素を含む５員〜７員のヘテロシクロアルキル、及び、Ｎ、Ｏ、Ｓから選択される１つ以上の元素を含む（Ｃ４−Ｃ２０）のヘテロアリールから選択され、
前記Ｒ１、Ｒ２、Ｒ３、Ｒ４のアルキル、アリール、シクロアルキル、アルケニル、ヘテロシクロアルキル又はヘテロアリールは、（Ｃ１−Ｃ７）アルキル、ハロゲン、ニトロ、シアノ、ヒドロキシ、アミノ、（Ｃ６−Ｃ２０）アリール、（Ｃ２−Ｃ７）アルケニル、（Ｃ３−Ｃ２０）シクロアルキル、Ｎ、Ｏ、Ｓから選択される１つ以上の元素を含む５員〜７員のヘテロシクロアルキルまたはＮ、Ｏ、Ｓから選択される１つ以上の元素を含む（Ｃ４−Ｃ２０）のヘテロアリールから選択される１つ以上の置換基に置換することができ、
前記Ｒ１、Ｒ２、Ｒ３、Ｒ４が同時に水素とならず、前記Ｒ１、Ｒ２、Ｒ３、Ｒ４から選択される２つの置換基が独立して（Ｃ２−Ｃ５）アルキレンにより連結されて指環族環を形成できる）
【請求項６】
紫外線防止剤、微粒子、可塑剤、劣化防止剤、剥離剤、赤外線吸収剤、光学異方性調整剤から選択される何れか１つまたは２つ以上の添加剤がさらに添加されたものであることを特徴とする請求項５に記載のセルロースアセテート組成物。
【請求項７】
請求項５または６に記載のセルロースアセテート組成物で製造されたことを特徴とするセルロースアセテートフィルム。
【請求項８】
請求項１から４の何れか１項に記載のセルロースアセテートフィルムを含むことを特徴とする光学補償シート。
【請求項９】
請求項１から４の何れか１項に記載のセルロースアセテートフィルムを含むことを特徴とする偏光板。
【請求項１０】
請求項１から４の何れか１項に記載のセルロースアセテートフィルムを含むことを特徴とする液晶表示装置。
【請求項１１】
前記液晶表示装置はＩＰＳモードであることを特徴とする請求項１０に記載の液晶表示装置。
【発明の詳細な説明】
【技術分野】
【０００１】
本発明は、光学補償用として使用されるセルロースアセテートフィルムに関するものであって、厚さ方向（Ｒｔｈ）のレターデーション（retardation）が低いセルロースアセテートフィルム（cellulose acetate film）に関する。
【０００２】
さらに、本発明は、上記セルロースアセテートフィルムを用いた光学補償シート、偏光板、および液晶表示装置に関する。
【背景技術】
【０００３】
セルロースアセテートフィルムは強度が強く、難燃性であるため、各種写真または光学材料に使用される。セルロースアセテートフィルムは、その他の重合体フィルムと比較して光学異方性が低いため、相対的に低いレターデーションを提供する。したがって、偏光板などに使用される。
【０００４】
最近、液晶表示装置に対して、画質改善などの高機能化が強く要求されており、この材料である偏光板用セルロースアセテートフィルムに対しても高機能化を満足させる特性が求められている。特に、ＩＰＳ（In Plain Switching）モードの液晶表示装置では、色度変移問題およびコントラスト比などを改善させるために、セルロースアセテートフィルムの光学的異方性（Ｒｅ：フィルム面内におけるレターデーション値、Ｒｔｈ：フィルム厚さ方向におけるレターデーション値）を低くするように要求されている。したがって、これを満足するセルロースアセテートフィルムの開発が必要である。
【発明の概要】
【発明が解決しようとする課題】
【０００５】
本発明は、光学フィルムとして厚さ方向のレターデーション値が低いセルロースアセテートフィルムを提供することをその目的とする。より具体的に、本発明は、ＩＰＳモードの液晶表示装置において、色度変移およびコントラスト比を改善した光学補償フィルムを提供することをその目的とする。
【０００６】
また、本発明は、これら光学特性を満足するためのレターデーション低下剤（inhibitor(s)reducing retardation）を提供することをその目的とする。
【０００７】
さらに、本発明は、上記セルロースアセテートフィルムを用いた光学補償シート、偏光板、および液晶表示装置を提供することをその目的とする。
【課題を解決するための手段】
【０００８】
本発明は、光学的特性に優れたセルロースアセテートフィルムに関するものであって、面内のレターデーション値が０〜１０ｎｍであり、厚さ方向のレターデーション値が−１２〜２５ｎｍの優れた光学的特性を示すセルロースアセテートフィルムに関する。
【０００９】
より具体的に本発明は、Ｒｅ（λ）およびＲｔｈ（λ）が下記式（I）、（II）を満足するセルロースアセテートフィルムに関する。
【００１０】
[数１]
０≦Ｒｅ（５８８．９）≦１０、かつ、｜Ｒｔｈ（５８８．９）｜≦２５    （I）
[数２]
｜Ｒｅ（４００）−Ｒｅ（７００）｜≦１０、かつ、｜Ｒｔｈ（４００）−Ｒｔｈ（７００）｜≦３５      （II）
（式中、Ｒｅ（λ）は波長λｎｍにおける面内のレターデーション値（単位：ｎｍ）であり、Ｒｔｈ（λ）は波長λｎｍにおける膜厚方向のレターデーション値（単位：ｎｍ）である。）
【００１１】
これら条件を満足するために、本発明によるセルロースアセテートフィルムは、添加剤として下記一般式（１）の化合物を１種以上含むことを特徴とする。
【００１２】
【化１】
2014132352.tif 000002
（式中、ＸはＯまたはＳであり、Ｒ１、Ｒ２、Ｒ３、Ｒ４は各々独立して水素、（Ｃ１−Ｃ７）アルキル、（Ｃ６−Ｃ２０）アリール、（Ｃ３−Ｃ２０）シクロアルキル、（Ｃ２−Ｃ７）アルケニル、Ｎ、Ｏ、Ｓから選択される１つ以上の元素を含む５員〜７員のヘテロシクロアルキル、Ｎ、Ｏ、Ｓから選択される１つ以上の元素を含む（Ｃ４−Ｃ２０）のヘテロアリールから選択され、
上記Ｒ１、Ｒ２、Ｒ３、Ｒ４のアルキル、アリール、シクロアルキル、アルケニル、ヘテロシクロアルキル、ヘテロアリールは（Ｃ１−Ｃ７）アルキル、ハロゲン、ニトロ、シアノ、ヒドロキシ、アミノ、（Ｃ６−Ｃ２０）アリール、（Ｃ２−Ｃ７）アルケニル、（Ｃ３−Ｃ２０）シクロアルキル、Ｎ、Ｏ、Ｓから選択される１つ以上の元素を含む５員〜７員のヘテロシクロアルキルまたはＮ、Ｏ、Ｓから選択される１つ以上の元素を含む（Ｃ４−Ｃ２０）のヘテロアリールから選択される１つ以上にさらに置換でき、
上記Ｒ１、Ｒ２、Ｒ３、Ｒ４から選択される２つの置換基が独立して（Ｃ２−Ｃ５）アルキレンにより連結されて指環族環を形成でき、但し、上記Ｒ１、Ｒ２、Ｒ３、Ｒ４が同時に水素である場合は除く。）
【００１３】
より具体的に上記一般式（１）において、上記Ｒ１、Ｒ２、Ｒ３、Ｒ４は各々独立して水素、（Ｃ１−Ｃ５）アルキル、（Ｃ６−Ｃ１２）アリール、（Ｃ２−Ｃ５）アルケニルから選択され、上記アルキル、アリール、アルケニルは水素、（Ｃ１−Ｃ７）アルキル、アミノ、（Ｃ６−Ｃ２０）アリール、（Ｃ２−Ｃ７）アルケニル、（Ｃ３−Ｃ２０）シクロアルキルから選択される１つ以上にさらに置換でき、
上記Ｒ１、Ｒ２、Ｒ３、Ｒ４から選択される２つの置換基が独立して（Ｃ２−Ｃ３）アルキレンにより連結されて指環族環を形成でき、但し、上記Ｒ１、Ｒ２、Ｒ３、Ｒ４が同時に水素である場合は除く。
【００１４】
以下、本発明の各構成について具体的に説明する。
先ず、セルロースアセテートフィルムについて説明する。本発明では上記セルロースアセテートフィルムの密度が制限されることはないが、約１．２〜１．３５である。
【００１５】
セルロースアセテートフィルムの厚さ方向のレターデーション値は−１２〜２５ｎｍである。厚さ方向のレターデーション値は−５〜２５ｎｍであることが好ましく、０〜２５ｎｍであることがさらに好ましく、０〜１５ｎｍであることが最も好ましい。
【００１６】
セルロースアセテートは、セルロースとアセト酸のエステルであって、セルロースを構成するグルコース単位の２位、３位、および６位に存在するヒドロキシル基の水素原子の全部または一部がアセチル基で置換されている。セルロースアセテートの置換度は制限されることはないが、好ましくは２．７以上、さらに好ましくは２．７〜３．０である。上記置換度はＡＳＴＭのＤ−８１７−９１に準じて測定することができる。
【００１７】
本発明でセルロースアセテートの分子量の範囲は制限されることはないが、重量平均分子量の範囲が２００，０００〜３５０，０００であることが好ましい。また、セルロースアセテートの分子量分布度Ｍｗ／Ｍｎ（Ｍｗは重量平均分子量、Ｍｎは水平均分子量）が１．４〜１．８であることが好ましく、１．５〜１．７であることがさらに好ましい。
【００１８】
セルロースアセテートフィルムは、セルロースアセテートドープ溶液を使用する溶媒キャスト法により製造することが好ましい。溶媒キャスト法は、セルロースアセテートを溶媒中に溶解した溶液（ドープ）を支持体上にキャスティングし、溶媒を蒸発させてフィルムを形成する。
【００１９】
セルロースアセテートドープ溶液の原料は、セルロースアセテート粒子を用いることが好ましい。この時、上記セルロースアセテート粒子の９０重量％以上は、その平均粒径が０．５〜５ｍｍであるものを用いることが好ましい。また、セルロースアセテート粒子の５０重量％以上は、その平均粒径が１〜４ｍｍであるものが好ましい。
【００２０】
セルロースアセテート粒子は、可能であれば、球状のものが好ましく、その含水率が２重量％以下、さらに好ましくは１重量％以下となるように乾燥させてドープ溶液に製造することが好ましい。
【００２１】
次に、セルロースアセテートフィルムに使用する添加剤について説明する。
溶媒キャスト法に使用するセルロースアセテート溶液（ドープ）としては、各調製工程の用途に応じる各種添加剤、例えば、可塑剤、紫外線防止剤、劣化防止剤、微粒子、剥離剤、赤外線吸収剤、光学異方性調整剤などの添加剤を添加することができる。このような添加剤の具体的な例は、当該分野で通常使用するものであれば制限されずに使用でき、その含量はフィルムの物性を低下させない範囲内で使用することが好ましい。添加剤を添加する時期は添加剤の種類により決定する。ドープ調製工程の最後に添加剤を添加してもよい。
【００２２】
上記可塑剤はフィルムの機械的強度を向上させるためのものであって、可塑剤を使用する場合、フィルム乾燥工程の時間を短縮することができる。可塑剤としては、通常使用するものであれば制限されずに使用でき、例えば、リン酸エステルおよびフタル酸エステルまたはクエン酸エステルから選択されるカルボン酸エステルなどがある。リン酸エステルの例には、トリフェニルホスフェート（ＴＰＰ）、ビフェニルジフェニルホスフェート、およびトリクレジルホスフェート（ＴＣＰ）などが挙げられる。フタル酸エステルの例には、ジメチルフタレート（ＤＭＰ）、ジエチルフタレート（ＤＥＰ）、ジブチルフタレート（ＤＢＰ）、ジオクチルフタレート（ＤＯＰ）、ジフェニルフタレート（ＤＰＰ）、およびジエチルヘキシルフタレート（ＤＥＨＰ）などが挙げられる。クエン酸エステルの例には、Ｏ−アセチルクエン酸トリエチル（ＯＡＣＴＥ）およびＯ−アセチルクエン酸トリブチル（ＯＡＣＴＢ）などが挙げられる。他のカルボン酸エステルの例には、ブチルオレート、メチルアセチルリジンオレート、ジブチルセバケート、および各種トリメリット酸エステルが挙げられる。好ましくは、フタル酸エステル（ＤＭＰ、ＤＥＰ、ＤＢＰ、ＤＯＰ、ＤＰＰ、ＤＥＨＰ）の可塑剤を用いることがよい。可塑剤の含量は、セルロースアセテート１００重量部に対して２〜２０重量部、さらに好ましくは５〜１５重量部を用いる。
【００２３】
上記紫外線防止剤としては、ヒドロキシベンゾフェノン系化合物、ベンゾトリアゾル系化合物、サリチル酸エステル系化合物、シアノアクリレート系化合物などを用いることができる。紫外線防止剤の量は、セルロースアセテート１００重量部に対して０．１〜３重量部、さらに好ましくは０．５〜２重量部を用いる。
【００２４】
劣化防止剤としては、例えば、酸化防止剤、過酸化物分解剤、ラジカル抑制剤、金属非活性化剤、脱酸素剤、光安定化剤（ヒンダードアミンなど）などが使用可能である。特に好ましい劣化防止剤の例には、ブチル化ヒドロキシトルエン（ＢＨＴ）およびトリベンジルアミン（ＴＢＡ）が挙げられる。劣化防止剤の量は、セルロースアセテート１００重量部に対して０．０１〜５重量部、さらに好ましくは０．１〜１重量部を用いる。
【００２５】
上記微粒子は、フィルムのカール抑制、搬送性、ロール形態での接着防止または耐傷性を良好に維持するために添加されるものであって、無機化合物、有機化合物から選択される何れかを用いてもよい。例えば、無機化合物としては、ケイ素を含有する化合物、二酸化ケイ素、酸化チタン、酸化亜鉛、酸化アルミニウム、酸化バリウム、酸化ジルコニウム、酸化ストロンチウム、酸化アンチモン、酸化スズ、酸化スズ・アンチモン、炭酸カルシウム、タルク、クレー、焼成カオリン、焼成ケイ酸カルシウム、ケイ酸カルシウム水和物、ケイ酸アルミニウム、ケイ酸マグネシウム、およびリン酸カルシウムなどが好ましく、さらに好ましくはケイ素を含有する無機化合物や酸化ジルコニウムなどが使用可能である。上記微粒子は、平均１次粒径が８０ｎｍ以下であり、好ましくは５〜８０ｎｍであり、さらに好ましくは５〜６０ｎｍ、最も好ましくは８〜５０ｎｍである。平均１次粒径が８０ｎｍを超えると、フィルムの表面平滑性が劣る。
【００２６】
次に、本発明に使用されるレターデーション低下剤について説明する。
レターデーション低下剤は、フィルム厚さ方向のレターデーション値（Ｒｔｈ）を０に近くするために用いられるもので、下記一般式（１）で表される化合物であることが好ましい。
【００２７】
【化２】
2014132352.tif 000003
（式中、ＸはＯまたはＳであり、Ｒ１、Ｒ２、Ｒ３、Ｒ４は各々独立して水素、（Ｃ１−Ｃ７）アルキル、（Ｃ６−Ｃ２０）アリール、（Ｃ３−Ｃ２０）シクロアルキル、（Ｃ２−Ｃ７）アルケニル、Ｎ、Ｏ、Ｓから選択される１つ以上の元素を含む５員〜７員のヘテロシクロアルキル、Ｎ、Ｏ、Ｓから選択される１つ以上の元素を含む（Ｃ４−Ｃ２０）のヘテロアリールから選択され、
上記Ｒ１、Ｒ２、Ｒ３、Ｒ４のアルキル、アリール、シクロアルキル、アルケニル、ヘテロシクロアルキル、ヘテロアリールは（Ｃ１−Ｃ７）アルキル、ハロゲン、ニトロ、シアノ、ヒドロキシ、アミノ、（Ｃ６−Ｃ２０）アリール、（Ｃ２−Ｃ７）アルケニル、（Ｃ３−Ｃ２０）シクロアルキル、Ｎ、Ｏ、Ｓから選択される１つ以上の元素を含む５員〜７員のヘテロシクロアルキルまたはＮ、Ｏ、Ｓから選択される１つ以上の元素を含む（Ｃ４−Ｃ２０）のヘテロアリールから選択される１つ以上にさらに置換でき、
上記Ｒ１、Ｒ２、Ｒ３、Ｒ４から選択される２つの置換基が独立して（Ｃ２−Ｃ５）アルキレンにより連結されて指環族環を形成でき、但し、上記Ｒ１、Ｒ２、Ｒ３、Ｒ４が同時に水素である場合は除く。）
【００２８】
より具体的に、上記一般式（１）において、上記Ｒ１、Ｒ２、Ｒ３、Ｒ４は各々独立して水素、（Ｃ１−Ｃ５）アルキル、（Ｃ６−Ｃ１２）アリール、（Ｃ２−Ｃ５）アルケニルから選択され、上記アルキル、アリール、アルケニルは水素、（Ｃ１−Ｃ７）アルキル、アミノ、（Ｃ６−Ｃ２０）アリール、（Ｃ２−Ｃ７）アルケニル、（Ｃ３−Ｃ２０）シクロアルキルから選択される１つ以上にさらに置換でき、
上記Ｒ１、Ｒ２、Ｒ３、Ｒ４から選択される２つの置換基が独立して（Ｃ２−Ｃ３）アルキレンにより連結されて指環族環を形成でき、但し、上記Ｒ１、Ｒ２、Ｒ３、Ｒ４が同時に水素である場合は除く。
【００２９】
本発明に記載した「アルキル」およびその他の「アルキル」部分を含む置換体は、直鎖または分枝鎖状を両方とも含む。
【００３０】
本発明に記載した「アリール」は、１つの水素を除去することにより、芳香族炭化水素から誘導された有機ラジカルであって、各環に適切に４〜７個、好ましくは５または６個の環原子を含む単一または融合環系を含む。具体的には、フェニル、ナフチル、ビフェニル、トリルなどを含むが、これに限定されることはない。
【００３１】
本発明に記載した「ヘテロアリール」は、芳香族環骨格の原子であって、Ｎ、Ｏ、Ｓから選択される１〜３個のヘテロ原子を含み、残り芳香族環骨格の原子は炭素であるアリール基を意味するものであって、上記ヘテロアリール基は、環内のヘテロ原子が酸化されるか、四級化され、例えばＮ−オキシドまたは第４級塩を形成する２価アリール基を含む。具体的には、フリル、チオフェニル、ピロリル、ピラニル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニルなどが含まれ、これに制限されることはない。
【００３２】
上記一般式（１）において、ＸはＯまたはＳであり、Ｒ１、Ｒ２、Ｒ３、Ｒ４は各々独立して水素、メチル、エチル、ｎ−プロピル、ｉ−プロピル、ｎ−ブチル、ｉ−ブチル、ｔ−ブチル、ｎ−ペンチル、ｉ−ペンチル、ｎ−ヘキシル、ｎ−ヘプチル、ｎ−オクチル、２−エチルヘキシル、ｎ−ノニル、デシル、ドデシル、ヘキサデシル、ビニル、アリル、ブテニル、ベンジル、フェニルであり、上記Ｒ１、Ｒ２、Ｒ３、Ｒ４から選択される２つの置換基が独立して（Ｃ２−Ｃ３）アルキレンにより連結されて指環族環を形成でき、例えばＲ２およびＲ４が（Ｃ２−Ｃ３）アルキレンにより連結され、イミダゾリジン（imidazolidine）環、テトラハイドロピリミジン（tetrahydro pyrimidine）環を形成でき、但し、上記Ｒ１、Ｒ２、Ｒ３、Ｒ４は同時に水素である場合は除くことを特徴とする。
【００３３】
より詳しくは、上記一般式（１）の化合物として、下記一般式（２）または一般式（３）に示す化合物から選択される１種以上を用いてもよいが、これらに制限されることはない。
【００３４】
【化３】
2014132352.tif 000004
【００３５】
【化４】
2014132352.tif 000005
【００３６】
さらに好ましくは上記一般式（１）の化合物は、上記一般式（２）２−１の１−アリル−２−チオ尿素、一般式（２）２−２の１，３−ジメチル−２−チオ尿素、一般式（２）２−３の１，１，３，３−テトラメチル−２−チオ尿素、および一般式（３）３−１の１，３−ジアリル尿素、またはこれらの混合物から選択されるが、これらに制限されることはない。
【００３７】
その他、必要に応じて光学異方性調整剤、波長分散調整剤などをさらに添加してもよい。これら添加剤は、当該分野で通常使用するものであれば制限されずに使用できる。
【００３８】
次に、本発明のセルロースアセテートフィルムの製造方法について説明する。
本発明でセルロースアセテートフィルムを製造するためには、次のようなセルロースアセテート組成物、すなわちドープ溶液を製造する。
【００３９】
セルロースアセテート組成物は、セルロースアセテート１００重量部に対して下記一般式（１）のレターデーション低下剤を１〜２０重量部含む。
【００４０】
【化５】
2014132352.tif 000006
（式中、ＸはＯまたはＳであり、Ｒ１、Ｒ２、Ｒ３、Ｒ４は各々独立して水素、（Ｃ１−Ｃ７）アルキル、（Ｃ６−Ｃ２０）アリール、（Ｃ３−Ｃ２０）シクロアルキル、（Ｃ２−Ｃ７）アルケニル、Ｎ、Ｏ、Ｓから選択される１つ以上の元素を含む５員〜７員のヘテロシクロアルキル、Ｎ、Ｏ、Ｓから選択される１つ以上の元素を含む（Ｃ４−Ｃ２０）のヘテロアリールから選択され、
上記Ｒ１、Ｒ２、Ｒ３、Ｒ４のアルキル、アリール、シクロアルキル、アルケニル、ヘテロシクロアルキル、ヘテロアリールは（Ｃ１−Ｃ７）アルキル、ハロゲン、ニトロ、シアノ、ヒドロキシ、アミノ、（Ｃ６−Ｃ２０）アリール、（Ｃ２−Ｃ７）アルケニル、（Ｃ３−Ｃ２０）シクロアルキル、Ｎ、Ｏ、Ｓから選択される１つ以上の元素を含む５員〜７員のヘテロシクロアルキルまたはＮ、Ｏ、Ｓから選択される１つ以上の元素を含む（Ｃ４−Ｃ２０）のヘテロアリールから選択される１つ以上にさらに置換でき、
上記Ｒ１、Ｒ２、Ｒ３、Ｒ４から選択される２つの置換基が独立して（Ｃ２−Ｃ５）アルキレンにより連結されて指環族環を形成でき、但し、上記Ｒ１、Ｒ２、Ｒ３、Ｒ４が同時に水素である場合は除く。）
【００４１】
本発明でドープの固形分濃度は１５〜２５重量％、さらに好ましくは１６〜２３重量％である。ドープの固形分濃度が１５重量％未満である場合は流動性が非常に高くてフィルムを形成しにくく、２５重量％を超える場合は完全に溶解しにくくなる。
【００４２】
本発明でセルロースアセテートの含量は全体固形分含量の７０重量％以上、好ましくは７０〜９０重量％、さらに好ましくは８０〜８５重量％を用いる。また、上記セルロースアセテートは置換度、重合度、または分子量分布が異なる２種以上のセルロースアセテートを混合して使用してもよい。
【００４３】
レターデーション低下剤は、セルロースアセテート１００重量部に対して１〜２０重量部の範囲で用いることが好ましい。
【００４４】
溶媒キャスト方法でフィルムを製造する場合、セルロースアセテート組成物（ドープ）を製造するための溶媒は有機溶媒が好ましい。有機溶媒としてはハロゲン化炭化水素を用いることが好ましく、ハロゲン化炭化水素としては塩素化炭化水素、メチレンクロライドおよびクロロホルムがあり、この中、メチレンクロライドを用いることが最も好ましい。
【００４５】
また、必要に応じてハロゲン化炭化水素以外の有機溶媒を混合して用いてもよい。ハロゲン化炭化水素以外の有機溶媒としてはエステル、ケトン、エーテル、アルコール、および炭化水素を含む。エステルとしてはメチルホルメート、エチルホルメート、プロピルホルメート、ペンチルホルメート、メチルアセテート、エチルアセテート、ペンチルアセテートなどが使用可能であり、ケトンとしてはアセトン、メチルエチルケトン、ジエチルケトン、ジイソブチルケトン、シクロペンタノン、シクロヘキサノン、メチルシクロヘキサノンなどが使用可能であり、エーテルとしてはジイソプロピルエーテル、ジメトキシメタン、ジメトキシエタン、１，４−ジオキサン、１，３−ジオキソラン、テトラヒドロフラン、アニソール、フェネトールなどが使用可能であり、アルコールとしてはメタノール、エタノール、１−プロパノール、２−プロパノール、１−ブタノール、２−ブタノール、ｔ−ブタノール、１−ペンタノール、２−メチル−２−ブタノール、シクロヘキサノール、２−フルオロエタノール、２，２，２−トリフルオロエタノール、２，２，３，３−テトラフルオロ−１−プロパノールなどを用いる。
【００４６】
さらに好ましくはメチレンクロライドを主溶媒として使用し、アルコールを副溶媒として使用してもよい。具体的にはメチレンクロライドとアルコールを８０：２０〜９５：５重量比で混合して使用してもよい。
【００４７】
セルロースアセテート組成物は、常温、高温、または低温溶解法により製造してもよい。
【００４８】
セルロースアセテート組成物の粘度は、４０℃で１〜４００Ｐａ・ｓであることが好ましく、１０〜２００Ｐａ・ｓであることがさらに好ましい。
【００４９】
セルロースアセテートフィルムは、通常の溶媒キャスト方法により製造してもよい。より具体的に説明すると、製造されたドープ（セルロースアセテート組成物）は、先ず、貯蔵槽に貯蔵し、ドープに含まれているバブルを脱泡する。脱泡したドープは、ドープ排出口から回転数により高精度に定量送液できる加圧型定量ギアポンプを通して加圧型ダイに送くられ、ドープを加圧型ダイの口金（スリット）からエンドレスに走行している金属支持体上に均一にキャスティングし、金属支持体がほぼ一周した剥離点で、あまり乾かなかったドープ膜（ウェブという）を金属支持体から剥離する。製造されたウェブの両端をクリップに挟んで幅を維持しながらテンターに搬送して乾燥させ、その後、乾燥装置のローラに搬送して乾燥し、巻取機で所定長さに巻き取る。
【００５０】
溶液の塗布時、空間温度は、−５０℃〜５０℃が好ましく、−３０℃〜４０℃がさらに好ましく、−２０℃〜３０℃が最も好ましい。低い空間温度でキャスティングされたセルロースアセテート溶液は、支持体上で瞬間的に冷却されてゲル強度が向上するため、有機溶媒が多量残存するフィルムが得られる。したがって、セルロースアセテートから有機溶媒を蒸発させることなく、支持体からフィルムを短時間で剥離することができる。空間を冷却する気体は、通常の空気、窒素、アルゴン、またはヘリウムを用いることができる。相対湿度は、０〜７０％が好ましく、０〜５０％がさらに好ましい。
【００５１】
セルロースアセテート溶液をキャスティングする支持体（キャスティング部）の温度は、−５０〜１３０℃が好ましく、−３０℃〜２５℃がさらに好ましく、−２０℃〜１５℃が最も好ましい。キャスティング部を冷却するために、キャスティング部に冷却した気体を導入してもよい。冷却装置をキャスティング部に配置して空間を冷却してもよい。冷却時、キャスティング部に水が当たらないように注意しなければならない。気体で冷却する場合は、気体を乾燥させておくことが好ましい。
【００５２】
また、必要に応じてセルロースアセテートフィルムに表面処理を実施してもよい。表面処理は、通常、セルロースアセテートフィルムの接着性を改善するために実施する。表面処理方法としては、グロー放電処理、紫外線照査処理、コロナ処理、火炎処理、石鹸化処理などがある。
【００５３】
また、セルロースアセテートフィルムは、遅延度を調節するように延伸してもよい。延伸度は−１０〜１００％範囲であることが好ましく、さらに好ましくは−１０〜５０％範囲であり、最も好ましくは−５〜３０％範囲である。
【００５４】
セルロースアセテートフィルムの厚さは、２０〜１４０μｍ範囲であることが好ましく、４０〜１００μｍ範囲であることがさらに好ましい。
【００５５】
本発明によるセルロースアセテートフィルムは、偏光板、光学補償シート、および液晶表示装置に使用でき、１枚または２枚以上積層して使用してもよい。
【発明の効果】
【００５６】
本発明の一実施例によれば、厚さ方向のレターデーション値が低いセルロースアセテートフィルムを提供することができる。
【発明を実施するための形態】
【００５７】
以下、本発明を一例を挙げて具体的に説明するが、本発明が下記実施例に限定されることはない。
フィルムの物性は次の測定方法により測定した。
【００５８】
１）光学異方性
Ｒｅは、複屈折測定器（商品名：ＫＯＢＲＡ−ＷＰＲ、王子計測機器（株）製）から波長５８９ｎｍの光をフィルムの垂直方向に入射させて測定した。Ｒｔｈは、上記Ｒｅ面内の遅軸（Slow Axis）（ＫＯＢＲＡ−ＷＰＲにより測定）を傾斜軸にし、フィルムの垂直方向に対して４０°傾斜した方向に波長５８９ｎｍの光を入射させて測定したレターデーション値を測定した。
【００５９】
（比較例１）
（セルロースアセテート組成物（ドープ）の製造）
下記の組成物を攪拌器に入れて３０℃温度で溶解した。
下記組成において、紫外線防止剤としては、2-(2H-Benzotriazol-2-yl)-6-(1-methyl-1-phenylethyl)-4-(1,1,3,3-tetramethylbutyl)phenolを用いた。
【００６０】
置換度２．８７のセルロースアセテート粉体    １００重量部
トリフェニルホスフェート                      １２重量部
紫外線防止剤          ２重量部
二酸化ケイ素、平均粒径１６ｎｍ        ０．５重量部
塩化メチレン                ４４０重量部
メタノール          ５０重量部
【００６１】
得られたドープを３０℃に加温した後、ギアポンプで送液し、絶対濾過精密度０．０１ｍｍの濾過紙で濾過し、再び絶対濾過精密度５μｍのカートリッジ濾過装置で濾過した。
【００６２】
（セルロースアセテートフィルムの製造）
濾過工程から得られたドープをキャスティングダイを用いて鏡面ステンレス支持体上にキャスティングして剥離した。剥離時の残留溶媒量は２０〜４０ｗｔ％になるように調節した。テンターに供給した後、フィルムの幅方向に１０５％延伸し、テンターからフィルムが出た後、フィルムの左右側端を１５０ｍｍずつ除去した。両端が除去されたフィルムを乾燥器を用いて乾燥させ、乾燥器から出たフィルムの両端を３ｃｍ裁断し、先端から２〜１０ｍｍ部分に高さ１００μｍのナーリング加工を施してロール状に巻き取った。得られた試料は上述した方法により、セルロースアセテートフィルムの厚さ方向のレターデーション（Ｒｔｈ）値を測定した。 
【００６３】
（実施例１〜７）
（セルロースアセテートフィルムの製造）
比較例１の組成物中、トリフェニルホスフェートの代わりに、表１に記載したレターデーション低下剤を添加したことを除いては比較例１と同様に製造した。セルロースアセテート粉体１００重量部に対して、下記表１に示した化合物をそれぞれ量を異なるようにして混合タンクに投入、加熱、攪拌することにより、セルロースアセテート組成物（ドープ）を製造した。
【００６４】
【表１】
2014132352.tif 000007
製造したドープを用いて上記比較例と同様の方法でフィルムを製造し、その結果を下記表２に示した。
【００６５】
【表２】
2014132352.tif 000008
【００６６】
上記表に示すように、従来の可塑剤とは異なり、実施例に記載した光学異方性調整剤を投入する場合、低いＲｅ、Ｒｔｈが得られることを確認できる。
【産業上の利用可能性】
【００６７】
本発明によれば、ＩＰＳモードの液晶表示装置において、色度変移およびコントラスト比を改善した光学補償シートを工業用に提供することができる。